Brevet FR3045647A1 (20170623)
REVENDICATIONS1. Procédé de préparation d'un matériau de bitume solide à température ambiante, ce procédé comprenant au moins les étapes consistant à : a) préparer une émulsion stabilisée de gouttes de bitume dans une phase aqueuse ayant un pH de 2 à 4, b) préparer un sol de silice ou un gel de silice à partir d'un premier précurseur d'oxyde de silicium à pH allant de 2 à 4, c) minéraliser l'émulsion de gouttes de bitume de l'étape a), avec le sol ou le gel de silice de l'étape b), d) minéraliser l'émulsion de gouttes de bitume résultant de l'étape c) à pH inférieur ou égal à 1 avec un second précurseur d'oxyde de silicium, e) séparer le matériau de la phase aqueuse.\n<CLM>\1\tProcédé selon la revendication 1, dans lequel l'émulsion de bitume de l'étape a) est stabilisée par un tensioactif ou un mélange de tensioactifs choisis parmi les tensioactifs amphotères, non-ioniques et cationiques.\n<CLM>\1\tProcédé selon la revendication 2, dans lequel l'émulsion de bitume de l'étape a) est stabilisée par un tensioactif cationique choisi parmi : un sel d'un composé aminé choisi parmi les sels d'alkylamines ; les sels de polyamines ; les sels de polyamidoamines ; les sels d' alkylamidopolyamines ; les sels d' alkylpropylènepolyamines; les sels d' imidazolines ; les sels d'ammoniums quaternaires ; et leurs mélanges.\n<CLM>\1\tProcédé selon l'une quelconque des revendications précédentes, dans lequel les gouttes de l'émulsion de bitume de l'étape a) ont un diamètre allant de 1 iam à 100 pm, de préférence de 1 iam à 70 lm, plus préférentiellement de 1 iam à 50 p.m.\n<CLM>\1\tProcédé selon l'une quelconque des revendications précédentes, dans lequel le premier et le second précurseurs d'oxyde de silicium sont choisis parmi les alcoxysilanes, de préférence dans le groupe constitué par les tétraalcoxysilanes ; les trialcoxysilanes; les dialcoxysilanes ; et leurs mélanges.\n<CLM>\1\tProcédé selon la revendication 5, dans lequel le premier et le second précurseurs d'oxyde de silicium sont choisis dans le groupe constitué par le tétraméthoxysilane (TMOS), le tétraéthoxysilane (TEOS), le (3- mercaptopropyl)triméthoxysilane, le (3-aminopropyl)triéthoxysilane, le N-(3- ICG70067 FR texte dépôt 3045647 27 triméthoxysilylpropyl)pyrrole, le 3-(2,4-dinitro-phénylamino)-propyltriéthoxysilane, le N-(2-aminoéthyl)-3-aminopropyl-triméthoxysilane, le phényltriéthoxysilane, le méthyltriéthoxysilane, le diméthyldiéthoxysilane (DMDES), et leurs mélanges. 5\n<CLM>\1\tProcédé selon l'une quelconque des revendications précédentes, dans lequel à l'étape a), le pH de la phase aqueuse est ajusté à une valeur allant de 2 à 2,5.\n<CLM>\1\tProcédé selon l'une quelconque des revendications précédentes, dans lequel à l'étape b), le pH de la phase aqueuse est ajusté à une valeur allant de 2 à 2,5. 10\n<CLM>\1\tProcédé selon l'une quelconque des revendications précédentes, dans lequel à l'étape d), le pH de la phase aqueuse est ajusté à une valeur inférieure ou égale à 0,5. 15\n<CLM>\1\tProcédé selon l'une quelconque des revendications précédentes, dans lequel l'étape e) comprend au moins : - une sous-étape e') consistant en un lavage et une neutralisation du matériau obtenu en e), - une sous-étape e") consistant en un séchage du matériau obtenu en e'). 20\n<CLM>\1\tProcédé selon la revendication 10, dans lequel à l'étape e"), le séchage est réalisé par atomisation, filtration ou par lyophilisation.\n<CLM>\1\tProcédé selon l'une quelconque des revendications précédentes, dans 25 lequel le bitume de l'étape a) comprend moins de 1,4 % de particules solides en masse par rapport à la masse totale de base bitume.\n<CLM>\1\tMatériau de bitume solide susceptible d'être obtenu par le procédé selon la revendication 12, ce matériau étant sous forme de particules comprenant un 30 coeur et une couche de revêtement dans lequel : - le coeur comprend au moins une base bitume, - la couche de revêtement est à base de silice, et le coeur comprend moins de 1,4 % de particules solides en masse par rapport à la masse totale de base bitume. 35 ICG70067 FR texte dépôt 3045647 28\n<CLM>\1\tMatériau selon la revendication 13, qui est sous forme de poudre.\n<CLM>\1\tMatériau selon la revendication 13 ou selon la revendication 14, qui comprend de 5 à 35% en masse de silice par rapport à la masse totale du matériau, de 5 préférence de 5 à 30%, plus préférentiellement de 10 à 25%.\n<CLM>\1\tUtilisation de bitume solide selon l'une quelconque des revendications 13 à 15 comme liant routier. 10\n<CLM>\1\tUtilisation selon la revendication 16 pour la fabrication d'enrobés.\n<CLM>\1\tProcédé de fabrication d'enrobés comprenant au moins un liant routier et des granulats, le liant routier étant choisi parmi les bitumes solides selon l'une quelconque des revendications 13 à 15, ce procédé comprenant au moins les étapes de : 15 - chauffage des granulats à une température allant de 100°C à 180°C, de préférence de 120°C à 160°C, - mélange des granulats avec le liant routier, - obtention d'enrobés. 20\n<CLM>\1\tProcédé selon la revendication 18, qui ne comporte pas d'étape de chauffage du liant routier avant son mélange avec les granulats.\n<CLM>\1\tProcédé de transport et/ou de stockage de bitume routier, ledit bitume routier étant transporté et/ou stocké sous forme de bitume solide à température ambiante 25 selon l'une quelconque des revendications 13 à\n<CLM>\1\t30